(57)【特許請求の範囲】
【請求項１】
対面配置される複数枚の透明ガラス板相互が、含フッ素共重合体を構成する全原子数に対する水素原子数が１８〜４０％である含フッ素共重合体よりなるフィルムを介して一体に接合されてなり、透明ガラス板の少なくとも１枚が防火ガラス板である防火合わせガラス。
【請求項２】
含フッ素共重合体が、テトラフルオロエチレン／プロピレン共重合体、テトラフルオロエチレン／フッ化ビニリデン／プロピレン共重合体、またはテトラフルオロエチレン／フッ化ビニリデン／プロピレン／イソブチレン共重合体である請求項１に記載の防火合わせガラス。
【発明の詳細な説明】
【０００１】
【発明の属する技術分野】
本発明の防火合わせガラスは、建設省告示１１２５号による防火戸試験時や、火災発生時にガラスが割れないで防火性能を発揮できる他、平常時にはＪＩＳ  Ｒ３２０５に規定される合わせガラスとしての安全性能をも発揮できる防火合わせガラスに関する。
【０００２】
【従来の技術】
従来より、防火戸に用いられる防火ガラスとしては、網入りガラス、低膨張防火ガラス、耐熱強化ガラス、耐熱性結晶化ガラス等が知られている。
また、外力の作用によって破損することがあっても破片の大部分が飛び散らないようにした合わせガラスとして、複数枚のガラス板をポリビニルブチラールフィルムを用いて接着させたものが一般的に用いられている。
【０００３】
一方、最近は、防火ガラスとしての性能と合わせガラスとしての性能を兼ね備えた防火安全ガラスが提案されている（特開平８−１３２５６０）。この防火安全ガラスには、２枚の耐熱性透明結晶化ガラス板相互の接合にテトラフルオロエチレン／ヘキサフルオロプロピレン／フッ化ビニリデン共重合体よりなるフィルムが用いられている。
【０００４】
しかし、上記の含フッ素共重合体よりなるフィルムを用いても、対面配置されるガラス板の組合わせが上記のガラス板の組合わせと異なる防火安全ガラスは、建設省告示１１２５号による防火戸試験中に上記含フッ素共重合体が発火する場合があった。
【０００５】
【発明が解決しようとする課題】
本発明は、対面配置される透明ガラス板の少なくとも１枚が防火ガラス板である複数枚のガラス板を、新規な含フッ素共重合体よりなるフィルムを用い接合してなり、建設省告示１１２５号による防火戸試験においてより発火しにくく、ＪＩＳ  Ｒ３２０５による耐衝撃試験やショットバッグ試験において合格しうる防火合わせガラスを提供することを目的とする。
【０００６】
【課題を解決するための手段】
本発明は、対面配置される複数枚の透明ガラス板相互が、含フッ素共重合体を構成する全原子数に対する水素原子数が１８〜４０％である含フッ素共重合体よりなるフィルムを介して一体に接合されてなり、透明ガラス板の少なくとも１枚が防火ガラス板である防火合わせガラスを提供する。
また、上記の含フッ素共重合体が、テトラフルオロエチレン（以下、ＴＦＥという）／プロピレン共重合体、ＴＦＥ／フッ化ビニリデン（以下、ＶＤＦという）／プロピレン共重合体、またはＴＦＥ／ＶＤＦ／プロピレン／イソブチレン共重合体である防火合わせガラスを提供する。
【０００７】
本発明における防火性ガラスとしては、網入りガラス、低膨張防火ガラス、耐熱強化ガラス、または耐熱性結晶化ガラス等が使用できる。
一般に、樹脂材料はその分解温度に達すると徐々に低分子物質に熱分解する。揮発性物質にまで分解すると、生成する揮発性物質が着火し、発火する。一方、樹脂材料は熱分解するとともに架橋反応や環化反応を起こして炭化することがあり、また分解生成物が生成してもそれが揮発しにくい場合には着火しにくい。熱分解時に架橋反応や環化反応を起こしやすい、または炭化しやすい分子構造の樹脂材料は、熱分解による揮発性物質の生成が抑制され、難燃性を有する。
【０００８】
本発明において、ガラス板を接合するために用いられる樹脂材料として、難燃性、耐熱性等に優れ、含フッ素共重合体を構成する全原子数に対する水素原子数が１８〜４０％である含フッ素共重合体よりなるフィルムを用いる。この含フッ素共重合体は、適度の水素原子を含有することにより熱分解時に脱フッ化水素し二重結合を生成しやすい。その際に発生するラジカルの不対電子が二重結合に連鎖的に移動することにより含フッ素共重合体の鎖が環化または架橋して、含フッ素共重合体よりなるフィルムの炭化を促進するものと考えられる。
【０００９】
本発明における含フッ素共重合体としては、ＴＦＥと下記単量体の少なくとも１種とが共重合した共重合体が好ましい。
ＶＤＦ、クロロトリフルオロエチレン、ヘキサフルオロプロピレン（以下、ＨＦＰという）、フッ化ビニル等のフルオロオレフィン類。パーフルオロ（メチルビニルエーテル）、パーフルオロ（エチルビニルエーテル）、パーフルオロ（プロピルビニルエーテル）等のパーフルオロ（アルキルビニルエーテル）類。（パーフルオロブチル）エチレン、（パーフルオロヘキシル）エチレン、（パーフルオロオクチル）エチレン等の（パーフルオロアルキル）エチレン類。エチレン、プロピレン、イソブチレン等のオレフィン類。アクリル酸またはそのエステル。メタクリル酸またはそのエステル。エチルビニルエーテル、ブチルビニルエーテル等のアルキルビニルエーテル類。酢酸ビニル、安息香酸ビニル等のビニルエステル類。
【００１０】
特に、ＴＦＥ／ＶＤＦ／プロピレン／イソブチレン共重合体、ＴＦＥ／ＶＤＦ／プロピレン共重合体、ＴＦＥ／プロピレン共重合体が好ましい。これら共重合体において、ＴＦＥに基づく重合単位／プロピレンに基づく重合単位／他の単量体に基づく重合単位の割合は４０〜８０／５〜３０／０〜５５（モル％）であることが好ましい。なお、他の単量体に基づく重合単位の割合は、他の単量体に基づく重合単位が２種以上存在する場合にはそれらの合計である。
【００１１】
含フッ素共重合体の分子量は特に限定されないが、その指標である容量流速として５〜１００（ｍｍ3 ／秒）が好ましい。この範囲以外では、含ッ素共重合体をフィルムに成形しにくい。なお、容量流速は、高化式フローテスターを使用して、２００℃、７ｋｇの荷重で、直径１ｍｍ、長さ２ｍｍのノズルから単位時間に流出する含フッ素共重合体の容量で表される値（ｍｍ3 ／秒）で定義される。
【００１２】
本発明におけるフィルムの厚さは５０〜５００μｍが好ましい。薄すぎると合わせガラスとして機能が低く、厚すぎるとガラス板とフィルムの加圧による接合力が向上しにくく、防火合わせガラスの透明性も低下しやすい。
【００１３】
本発明において、ガラス板とフィルムとの間に、相互の接合力を強化、向上させるためシランカップリング剤を介在させることが好ましい。なお、シランカップリング剤として、アミン系、その他の接着強度が向上する化合物によっても目的を達成できるが、外観の透明性を得るためにエポキシ系化合物を用いることが好ましい。
【００１４】
【実施例】
［例１］
ＴＦＥに基づく重合単位／ＶＤＦに基づく重合単位／プロピレンに基づく重合単位／イソブチレンに基づく重合単位が５７／２３／１１／９（モル比）、全原子数に対する水素原子数の割合が２６．８％、容量流速が５．２である共重合体を押出成形して厚さ２５０μｍのフィルムを得た。１２００×１７００ｍｍの寸法で板厚が６．８ｍｍの網入りガラス板（商品名ヒシワイヤ、旭硝子社製）と、同寸法で板厚が５ｍｍのフロートガラス板（旭硝子社製）との間に上記フィルムを挟み１４０℃で加圧接着させ、防火合わせガラスを得た。
【００１５】
この防火合わせガラスについて、建設省告示１１２５号による乙種防火戸試験を網入りガラス面を加熱面として実施したところ、発炎が非加熱面に確認されず合格であった。また、上記防火合わせガラスについて、ＪＩＳ  Ｒ３２０５に規定されている試験を実施したところ、外観、反り、ショットバッグ試験、落球衝撃試験、耐熱試験、耐光試験に合格であった。
【００１６】
［例２］
ＴＦＥに基づく重合単位／ＶＤＦに基づく重合単位／プロピレンに基づく重合単位が５４／３２／１４（モル比）、全原子数に対する水素原子数の割合が２３．１％、容量流速が７．６である共重合体を押出成形して厚さ２２０μｍのフィルムを得た。このフィルムを例１のフィルムのかわりに用いた他は例１と同様にして防火合わせガラスを得た。
【００１７】
この防火合わせガラスについて例１と同じ試験を実施したところ、発炎が非加熱面に確認されず合格であった。また、外観、反り、ショットバッグ試験、落球衝撃試験、耐熱試験、耐光試験に合格であった。
【００１８】
［例３］
ＴＦＥに基づく重合単位／プロピレンに基づく重合単位が７４／２６（モル比）、全原子数に対する水素原子数の割合が２３．０％、容量流速が４．９である共重合体を押出成形して厚さ２００μｍのフィルムを得た。このフィルムを例１のフィルムのかわりに用いた他は例１と同様にして防火合わせガラスを得た。
【００１９】
この防火合わせガラスについて例１と同じ試験を実施したところ、発炎が非加熱面に確認されず合格であった。また、外観、反り、ショットバック試験、落球衝撃試験、耐熱試験、耐光試験に合格であった。
【００２０】
［例４（比較例）］
ＴＦＥに基づく重合単位／ＨＦＰに基づく重合単位／ＶＤＦに基づく重合単位が４０／１０／５０（モル比）、全原子数に対する水素原子数の割合が１５．９％、容量流速が３．１である共重合体の厚さ２５０μｍのフィルムを用意した。このフィルムを例１のフィルムのかわりに用いた他は例１と同様にして防火合わせガラス得た。
【００２１】
この防火合わせガラスについて例１と同じ試験を実施したところ、試験開始１３分でフィルムとフロートガラスが剥離し、１５分にフィルムによる発炎が非加熱面に確認され不合格であった。
【００２２】
【発明の効果】
本発明の防火合わせガラスは、建設省告示１１２５号による防火戸試験時、または、火災発生時にガラスが割れずに防火性能を発揮できる他、平常時にはＪＩＳ  Ｒ３２０５に規定される合わせガラスとしての安全性能をも発揮できる。